СПОСОБ ИЗГОТОВЛЕНИЯ ИЗДЕЛИЙ МЕДИЦИНСКОГО НАЗНАЧЕНИЯ ИЗ СИЛИКОНОВЫХ РЕЗИНОВЫХ КОМПОЗИЦИЙ С АНТИМИКРОБНЫМ ПОКРЫТИЕМ, СПОСОБ ИЗГОТОВЛЕНИЯ СИЛИКОНОВЫХ ПЕССАРИЕВ С АНТИМИКРОБНЫМ ПОКРЫТИЕМ И СИЛИКОНОВЫЙ ПЕССАРИЙ, ИЗГОТОВЛЕННЫЙ ЭТИМ СПОСОБОМ

1. Способ изготовления изделий медицинского назначения из силиконовых резиновых композиций с антимикробным покрытием, заключающийся в формовании из силиконовой резиновой композиции изделия, его двухстадийной вулканизации при повышенных температурах, первая стадия которой совпадает с формованием, при этом готовят силиконовую резиновую композицию для антимикробного покрытия путем смешивания двух частей силиконового каучука, в одну из которых вводят олигосилоксаны, содержащие кремнегидридные группы, а в другую часть - микродобавки соединений на основе платинохлористоводородной кислоты, затем проводят вулканизацию силиконовой резиновой композиции для антимикробного покрытия при комнатной температуре по реакции гидросилилирования с одновременным введением в нее хлоргексидина и/или его соли в процессе вулканизации или введением хлоргексидина и/или его соли в любую из частей или в обе части силиконовой резиновой композиции до начала вулканизации перед их смешиванием, далее при достижении силиконовой резиновой композицией для антимикробного покрытия заданной вязкости, наносят силиконовую резиновую композицию, содержащую хлоргексидин и/или его соли, на поверхность изделия и проводят окончательную вулканизацию антимикробного покрытия на поверхности изделия при комнатной температуре.
2. Способ по п.1, отличающийся тем, что силиконовую резиновую композицию для антимикробного покрытия наносят на поверхность изделия при достижении ею вязкости 15-25 пуаз.
3. Способ по п.1, отличающийся тем, что общее содержание хлоргексидина или его соли в силиконовой резиновой композиции для антимикробного покрытия составляет от 1% до 5 мас.%.
4. Способ по п.1 или 2, или 3, отличающийся тем, что в качестве солей хлоргексидина используют дигидрохлорид или диацетат, или биглюконат.
5. Способ изготовления силиконового влагалищного пессария с антимикробным покрытием, заключающийся в формовании пессария из силиконовой резиновой композиции, его двухстадийной вулканизации при повышенной температуре, первая стадия которой совпадает с формованием, при этом готовят антимикробное покрытие из силиконовой резиновой композиции, получаемой в результате смешивания двух частей силиконового каучука, в одну из которых вводят олигосилоксаны, содержащие кремнегидридные группы, а в другую часть - микродобавки соединений на основе платинохлористоводородной кислоты, затем проводят вулканизацию силиконовой резиновой композиции для антимикробного покрытия при комнатной температуре по реакции гидросилилирования с одновременным введением в силиконовую композицию в процессе вулканизации или до начала вулканизации в одну из частей или обе части силиконовой резиновой композиции хлоргексидина и/или его соли, далее при достижении силиконовой композицией определенной вязкости наносят силиконовую композицию на поверхность пессария и проводят окончательную вулканизацию антимикробного покрытия на поверхности пессария при комнатной температуре.
6. Способ по п.5, отличающийся тем, что силиконовую резиновую композицию для антимикробного покрытия наносят на поверхность пессария при достижении ею вязкости 15-25 пуаз.
7. Способ по п.5, отличающийся тем, что общее содержание хлоргексидина или его соли в силиконовой резиновой композиции для антимикробного покрытия составляет от 1% до 5 мас.%.
8. Способ по п.5 или 6 или 7, отличающийся тем, что в качестве солей хлоргексидина используют дигидрохлорид или диацетат, или биглюконат.
9. Силиконовый влагалищный пессарий, выполненный из силиконовой резиновой композиции с антимикробным покрытием, отличающийся тем, что антимикробное покрытие наносят способом, описанным в п.5.
10. Силиконовый влагалищный пессарий по п.9, отличающийся тем, что в антимикробном покрытии в качестве соли хлоргексидина используют дигидрохлорид или диацетат, или биглюконат.
11. Силиконовый влагалищный пессарий по п.9, отличающийся тем, что общее содержание хлоргексидина или его соли в силиконовой резиновой композиции для антимикробного покрытия составляет от 1% до 5 мас.%.